"活性剤を含むバイオフィルム耐性材料であって、活性剤が、バイオフィルム耐性材料の3~10重量濃度の不溶性酸化銅から実質的になる、バイオフィルム耐性材料。ポリマー樹脂をさらに含む、請求項1記載のバイオフィルム耐性材料。前記ポリマー樹脂が、ポリプロプレン、ポリカーボネート、ポリウレタン、塩化ポリビニル、ナイロン、ポリスチレン、ポリエチレン、ポリエチレンテレフタレート、フッ化ポリエチレン、ポリビニルアルコール、ポリビニルアセテート、シリコーン又はポリエステルである、請求項1記載のバイオフィルム耐性材料。前記材料が、スポンジ、カテーテル、パイプ、ライニング、チューブ、包帯、縫合糸、ステント、バルブ、ペースメーカー、導管、カニューレ、アプライアンス、スキャフォールド、セントラルライン、ペッサリー、ドレーン、トロカール又はプラグである、請求項1記載のバイオフィルム耐性材料。前記カテーテルが、PA、心膜、胸膜、尿又は腹内のカテーテルである、請求項4記載のバイオフィルム耐性材料。前記ドレーンが脳脊髄液ドレーンである、請求項4記載のバイオフィルム耐性材料。前記チューブが、気管切開、気管内又は胸腔チューブである、請求項4記載のバイオフィルム耐性材料。前記材料が、インプラント、ロッド、スクリュー又は矯正装具の形態又はその一部である、請求項1記載のバイオフィルム耐性材料。前記材料が、パイプライニング、リアクター、又は食物若しくは海水と接触する装置の形態又はその一部である、請求項1記載のバイオフィルム耐性材料。前記材料が、レセプタクル、リザーバー又はコンテナの形態又はその一部である、請求項1記載のバイオフィルム耐性材料。前記不溶性酸化銅が、時間をかけてゆっくりと放出される、請求項1記載のバイオフィルム耐性材料。前記材料が、皮膚に貼られるか、接着されるか若しくは縫合されるか、又は皮膚に刺してもよい、請求項1記載のバイオフィルム耐性材料。前記材料が、他の材料が皮膚を通過することを介するポータルとして機能する、請求項1記載のバイオフィルム耐性材料。前記材料が、エフェクター化合物である第二の活性成分を含み、第二の活性成分が生体活性金属でない、請求項1記載のバイオフィルム耐性材料。前記エフェクター化合物が、抗生物質、抗ウイルス剤、抗真菌剤、抗寄生虫剤、抗炎症剤、抗ヒスタミン剤、免疫調節剤、抗凝固剤、界面活性剤、気管支拡張剤、抗体、β-アドレナリン受容体阻害剤、カルシウムチャネルブロッカー、ACE阻害剤、増殖因子、ホルモン、DNA、siRNA、ベクター、又はその任意の組合せである、請求項14記載のバイオフィルム耐性材料。前記抗真菌剤が、ポリエン系抗真菌剤である、請求項14記載のバイオフィルム耐性材料。前記抗真菌剤がアムホテリシンである、請求項14記載のバイオフィルム耐性材料。材料表面上の微生物バイオフィルム形成の発生を予防、軽減又は減少する方法であって、バイオフィルム耐性材料の3~10重量濃度の不溶性酸化銅から実質的になる活性剤を含む少なくとも1つの表面を有する材料を製造することを含む、方法。材料表面上の微生物バイオフィルム形成の発生を予防、軽減又は減少する方法であって、不溶性酸化銅が材料の3~10重量濃度であるように、不溶性酸化銅から実質的になる活性剤を材料表面の一部に付着させることを含む、方法。バイオフィルム形成を処理及び予防するために効果的な改善方法が必要とされている。発明の概要ある実施態様において、本発明は、活性剤を含むバイオフィルム耐性材料materialであって、活性剤が、バイオフィルム耐性材料の3~10重量濃度の不溶性酸化銅から実質的になる、バイオフィルム耐性材料を提供する。ある実施態様において、本発明は、材料表面上の微生物バイオフィルム若しくは微生物バイオフィルム形成又はその組合せを阻害、軽減又は無効化する方法であって、バイオフィルム耐性材料の3~10重量濃度の不溶性酸化銅から実質的になる活性剤を含む少なくとも1つの表面を有する材料を製造することを含む、方法を提供する。ある実施態様において、本発明は、材料表面上の微生物バイオフィルム若しくは微生物バイオフィルム形成又はその組合せを阻害、軽減又は無効化する方法であって、不溶性酸化銅が材料の3~10重量濃度であるように、不溶性酸化銅から実質的になる活性剤を材料表面の一部に付着させることを含む、方法を提供する。発明の詳細な説明本発明は、とりわけ、活性剤を含むバイオフィルム耐性材料であって、活性剤が、バイオフィルム耐性材料の3~10重量濃度の不溶性酸化銅から実質的になる、バイオフィルム耐性材料を提供する。ある実施態様において、バイオフィルム耐性材料は、さらにポリマー樹脂を含む。ある実施態様において、ポリマー樹脂は、ポリプロピレン、ポリカーボネート、ポリウレタン、塩化ポリビニル、ナイロン、ポリスチレン、ポリエチレン、ポリエチレンテレフタレート、フッ化ポリエチレン、ポリビニルアルコール、ポリビニルアセテート、シリコーン、又はポリエステルである。この側面によれば、一実施態様において、ポリマーはブロックコポリマーであり、或いは別の実施態様において、ポリマーは多糖であり、ある実施態様では、多糖は、ポリピラノース若しくはポリフラノース又はその組み合わせであり、或いは他の実施態様において、デキストラン又はイヌリンである。ある実施態様において、ポリマーは、とりわけ、ポリピラノース、ポリヒドロキシ酸、ポリラクトン、ポリアミノ酸、ポリ無水物、ポリメタン、ポリオルトエステル、ポリホスファジン、ポリホスホエステル又はポリ乳酸-co-グリコール酸polylactic-co-glycolicacid、ポリエーテルエステル、合成ポリアミノ酸、ポリカーボネート、ポリヒドロキシアルカノエート、及びポリカプロラクトンを含んでよい。一実施態様において、ポリマーは合成ポリマーであり、或いは別の実施態様において、ポリマーは天然ポリマーである。一実施態様において、ポリマーは、ポリシアノアクリレート、ポリアルキル-シアノアクリレート、ポリケタール、ポリカプロラクトン、ポリアセタール、ポリヒドロキシ-エステル、ポリヒドロキシル-アルカノエート、ポリプロピレン-フマレート、ポリポリエステルpolypolyester、ポリエーテル、ポリカーボネート、ポリアミド、ポリシロキサン、ポリシラン、ポリスルフィド、ポリイミド、ポリウレア、ポリアミド-エナミン、ポリ有機酸、ポリ電解質、ポリp-ジオキサノン、ポリオレフィン、ポロキサマー、無機又は有機金属ポリマー、エラストマー、又はそれらの誘導体のいずれか、又はその組合せにより得られるコポリマーである。一実施態様において、ポリマーは、ポリD,L-ラクチド-co-グリコリドPLGAを含む。別の実施態様において、ポリマーは、ポリD,L-ラクチドPLAを含む。別の実施態様において、ポリマーは、ポリD,L-グリコリドPGA又はポリグリセロールセバケート、PGSAを含む。一実施態様において、ポリマーはグリコサミノグリカンを含む。一実施態様において、ポリマーは、タンパク質を含んでよく、例えば、ゼイン、修飾ゼイン、カゼイン、ゼラチン、グルテン、血清アルブミン、コラーゲン、アクチン、α-フェトプロテイン、グロブリン、マクログロブリン、コヒーシン、ラミニン、フィブロネクチン、フィブリノゲン、オステオカルシン、オステオポンチン、オステオプロテゲリン、又は当業者に理解されるであろうその他のものを含んでよい。別の実施態様において、ポリマーは、環状の糖、シクロデキストリン、シクロデキストリンの合成誘導体、糖脂質、グリコサミノグリカン、オリゴ糖、多糖、例えば、アルギネート、カラギーナン、キトサン、セルロース、コンドロイチン硫酸、カードラン、デキストラン、エルシナン、ファーセレランfuicellran、ガラクトマンナン、ゲラン、グリコーゲン、アラビアガム、ヘミセルロース、イヌリン、カラヤガム、レバン、ペクチン、ポルランpollulan、プルラン、プロフィランprophyran、スクレログルカン、スターチ、トラガカントガム、ウェランwelan、キサンタン、キシラン、キシログルカン、ヒアルロン酸、キチン、ポリ3-ヒドロキシアルカノエート、例えば、ポリヒドロキシブチレート、ポリ3-ヒドロキシオクタノエート又はポリ3-ヒドロキシ脂肪酸などを含んでよい。別の実施態様において、ポリマーは、その化学的誘導体化学基、例えば、アルキル、アルキレンの置換、付加及び除去、ヒドロキシル化、酸化、並びに当業者により通常実施される他の修飾、例えば、タンパク質01炭水化物単独又は合成ポリマーとの組合せの混合物を含んでよい。一実施態様において、ポリマーは、合成的に修飾された天然ポリマーを含み、セルロース誘導体、例えば、アルキルセルロース、ヒドロキシアルキルセルロース、セルロースエーテル、セルロースエステル、ニトロセルロース及びキトサンなどを含んでよい。適切なセルロース誘導体の例としては、メチルセルロース、エチルセルロース、ヒドロキシプロピルhydroxyropylセルロース、ヒドロキシプロピルメチルセルロース、ヒドロキシブチルメチルセルロース、セルロースアセテート、セルロースプロピオネート、セルロースアセテートブチレート、セルロースアセテートフタレート、カルボキシメチルセルロース、セルローストリアセテート、及びセルローススルフェートナトリウム塩が挙げられる。一実施態様において、ポリマーは、合成分解性ポリマーを含み、ポリヒドロキシ酸、例えば、ポリラクチド、ポリグリコリド、及びそのコポリマー;ポリエチレンテレフタレート;ポリヒドロキシ酪酸hydroxybutyticacid;ポリヒドロキシ吉草酸;ポリ擬似pseudoアミノ酸;ポリアミノ酸;ポリヒドロキシアルカノエート;ポリ無水物;ポリオルトエステル;並びにその混合物及びコポリマーが挙げられるが、これらに限定されない。一実施態様において、ポリマーは、ポリマーの滑らかな表面が侵食されるようにas、外側表面上に露出されるカルボキシル基を有する、ポリラクチド-co-グリコリド、ポリ無水物、ポリオルトエステルなどの生侵食性bioerodibleポリマーを含み、これを使用してもよい。一実施態様において、ポリマーには、ポリエステルなどの不安定な結合が含まれる。ある実施態様において、バイオフィルム耐性材料は、エフェクター化合物である第二の活性成分第二の活性成分は生体活性金属でないを含む。ある実施態様において、エフェクター化合物は、抗生物質、抗ウイルス剤、抗真菌剤、抗寄生虫剤、抗炎症剤、抗ヒスタミン剤、免疫調節剤、抗凝固剤、界面活性剤、気管支拡張剤、抗体、β-アドレナリン受容体阻害剤、カルシウムチャネルブロッカー、ACE阻害剤、増殖因子、ホルモン、DNA、siRNA、ベクター、又はその任意の組合せである。ある実施態様において、抗真菌剤は、ポリエン系抗真菌剤である。ある実施態様において、抗真菌剤は、アムホテリシンAmphotericinである。一実施態様において、ポリマーは生分解性biodegradableである。一実施態様において、生分解性ポリマーという用語は、それが認められる細胞又は対象の生物学的環境において分解される材料を意味する。一実施態様において、生分解性ポリマーは、分解、食事diningを受け、酸性物質又は別の実施態様では塩基性物質が放出される。一実施態様において、生分解は、例えば、生化学的プロセスによる消化を介した、構成サブユニットへのポリマーの分解を伴う。一実施態様において、生分解は、ポリマー骨格中の結合共有結合であるか否かを問わないの切断を伴ってよい。別の実施態様において、生分解は、側鎖の内部、又はポリマー骨格に側鎖をつなぐものの結合共有結合であるか否かを問わないの切断を伴ってよい。一実施態様において、本発明は、本明細書に記載されるような、コーティングされた材料であって、基材substrateが粒子ある実施態様において、本明細書に記載されるような方法に応用される任意のサイズのものである、材料を提供する。ある実施態様において、粒子は、約1~900ナノメートルに及ぶ直径のものであり、或いは別の実施態様において、粒子は、約1~900マイクロメートルに及ぶ直径のものであり、或いは別の実施態様において、粒子は、約0.1~10ミリメートルに及ぶ直径のものである。一実施態様において、材料は、ゴム、セラミック、張り合わせ石又はマーブルを含む。ある実施態様において、不溶性酸化銅から実質的になる活性剤を含むバイオフィルム耐性材料は、不溶性酸化銅が材料の組成の一部であることを特徴とし、ある実施態様において、当該材料は、材料と関連するコーティングをさらに含み、コーティングの構成成分が不溶性酸化銅であり、その場合に、コーティングが、3~10重量濃度の不溶性酸化銅を含む、ことを特徴とする。一実施態様において、材料は、ビーズ、マイクロ粒子、ナノ粒子、スポンジ、包帯、縫合糸、カテーテル、ステント、バルブ、ペースメーカー、導管conduit、カニューレ、アプライアンス、スキャフォールド、避妊具、セントラルライン、ペッサリー、チューブ、ドレーン、トロカール、若しくはプラグの形態又はその一部である。一実施態様において、カテーテルは、PA、心膜、胸膜、尿又は腹内のカテーテルである。一実施態様において、ドレーンは、脳脊髄液ドレーンである。一実施態様において、チューブは、気管切開、気管内、又は胸腔チューブである。別の実施態様において、基材は、インプラント、ロッド、スクリュー、又は矯正装具orthopedicapplianceの形態又はその一部である。別の実施態様において、基材は、パイプライニング、食物又は海水又は廃水と接触する装置の形態又はその一部である。一実施態様において、基材は、包帯の形態又はその一部である。一実施態様において、基材は、縫合糸の形態又はその一部である。一実施態様において、基材は、カテーテルの形態又はその一部である。一実施態様において、カテーテルは、PA、心膜、胸膜、尿又は腹内のカテーテルである。別の実施態様において、カテーテルは、冠状動脈カテーテル、硬膜外カテーテル、末梢血管カテーテル、又はニューロインターベンショナルneuro-interventionalマイクロカテーテルである。一実施態様において、基材は、ステントの形態又はその一部である。一実施態様において、ステントは、とりわけ、血管内、胆管、気管、胃腸、尿道、尿管、食道及び/又は冠状動脈ステントを含んでよい。一実施態様において、ステントは、とりわけ、気道、肝胆道中のステント、及び当業者に理解されるであろう他のものを含んでよい。別の実施態様において、バイオフィルム耐性材料は、塞栓コイル、血管内グラフト、ガイドワイヤ、探り針、イントロデューサーintroduces及び/又はバルーンなどの形態又はその一部である。一実施態様において、バルーンは、とりわけ、冠状動脈バルーン、末梢血管バルーン及び/又は神経neurologicalバルーンを含んでよい。ある実施態様において、コーティングされたステントとしては、例えば、自己拡張型ステント及びバルーン拡張型ステントなどの血管ステントが挙げられる。本発明において有用である自己拡張型ステントであって、その実施態様を示すものの例は、米国特許第4,655,771号;第4,954,126号;第5,061,275号のものである。ある実施態様において、本発明の実施態様を含むコーティングされてよいステント、又は本発明の方法で使用するためのステントとしては、例えば、エクスプレスIMExpressIMステントなどのエクスプレスステントが挙げられる。本発明の材料は、金属、セラミック若しくはポリマー材料、又はその組合せを含んでよい。ある実施態様において、金属材料としては、チタン系金属及び合金例えば、ニチノール、ニッケルチタン合金、熱記憶合金材料など、ステンレススチール、タンタル、ニッケル-クロム、又はコバルト-クロム-ニッケル合金例えば、Elgiloy登録商標、Phynox登録商標などを含む特定のコバルト合金が挙げられる。金属材料としては、WO94/16646に開示されるものなどのクラッド複合フィラメントcladcompositefilamentも挙げられる。ある実施態様において、セラミック材料としては、遷移元素の酸化物、炭化物又は窒化物、例えば、酸化チタン、酸化ハフニウム、酸化イリジウム、酸化クロム、酸化アルミニウム、酸化ジルコニウムなどが挙げられるが、これらに限定されない。シリカなどのシリコン系材料を使用してもよい。ある実施態様において、材料のコーティングは、特定の使用アプリケーションに適した材料に特性を提供する。一実施態様において、材料は、バルブの形態又はその一部である。一実施態様において、基材は、ペースメーカーの形態又はその一部である。一実施態様において、基材は、導管の形態又はその一部である。一実施態様において、基材は、カニューレの形態又はその一部である。基材及び材料という用語は、本明細書において交換可能に使用され、本明細書に記載のように、酸化銅から実質的になる活性成分を組み込む構造を意味する。一実施態様において、基材は、アプライアンスの形態又はその一部である。一実施態様において、基材は、組織スキャフォールドの形態又はその一部である。一実施態様において、基材は、セントラルラインの形態又はその一部である。一実施態様において、基材は、ペッサリーの形態又はその一部である。一実施態様において、基材は、チューブの形態又はその一部である。一実施態様において、チューブは、気管切開チューブ、胃瘻チューブ、F-チューブ、経腸栄養装置、気管内チューブ又は胸腔チューブである。一実施態様において、基材は、ドレーンの形態又はその一部である。一実施態様において、基材は、トロカール又はプラグの形態又はその一部である。一実施態様において、ドレーンは、脳脊髄液ドレーンである。別の実施態様において、基材は、インプラントの形態又はその一部である。一実施態様において、基材は、ロッドの形態又はその一部である。一実施態様において、基材は、スクリューの形態又はその一部である。一実施態様において、基材は、矯正装具の形態又はその一部である。別の実施態様において、本発明は、コーティングされたインプラントを提供し、その例としては、血管グラフト、軟組織及び硬組織プロテーゼポンプを含むが、これに限定されない、刺激装置及びレコーダーを含む電気装置、聴覚プロテーゼ、人工喉頭、歯科インプラント、乳房インプラント、陰茎インプラント、頭蓋/顔面の腱、人工の関節、腱、靱帯、半月板及び椎間板、人工骨、人工臓器人工膵臓、人工心臓、人工四肢、及び心臓弁を含むが挙げられるが、これらに限定されない。別の実施態様において、基材は、避妊具の形態又はその一部である。一実施態様において、基材は、ダイヤフラム、コンドーム、子宮頚管キャップなどの形態又はその一部であってよい。別の実施態様において、基材は、女性の衛生のために使用される製品の形態又はその一部である。一実施態様において、このような製品としては、とりわけ、タンポン、パッド生理用ナプキンパッド又は看護パッドを含むが挙げられる。別の実施態様において、本発明の材料は、気管装置、例えば、気管内チューブ、吸引装置及び他の気管吸引装置、気管支肺胞洗浄カテーテルを含んでよく、その形態又はその一部であってよい。ある実施態様において、本発明は、ヒト組織と接触する材料を提供する。この側面によれば、一実施態様において、材料は、手術材料、例えば、手術器具、縫合糸材料、インプラント可能な材料などであってよい。ある実施態様において、コーティングが予想されるこのような材料としては、とりわけ、手術、医療又は歯科器具、包帯、パッチ、プロテーゼ、アプライアンス、インプラント、スキャフォールド、縫合材料、バルブ、ペースメーカー、ステント、カテーテル、ロッド、シャント、チューブtubing、ワイヤwiring、電極、クリップ又はファスナー、モニター、例えば、胎児モニター、避妊具、女性用衛生用品、ギプス、内視鏡、及びヒト組織と接触する他の任意のものが挙げられる。別の実施態様において、基材は、パイプライニング、又は食物若しくは海水若しくは廃水と接触する装置の形態又はその一部である。本明細書に記載のように、活性成分として不溶性酸化銅を組み込み、任意の目的のために使用される材料のいずれもが、本発明の実施態様と考えられるべきである。一実施態様において、化合物は、時間をかけてゆっくりと放出されるか、或いは別の実施態様において、化合物は、時間をかけて、最低限放出される。一実施態様において、材料は、皮膚に貼られるか、接着されるか若しくは縫合されるか、又は皮膚に刺してもよく、或いは別の実施態様において、材料は、他の材料が皮膚を通過することを介するポータルとして機能する。ある実施態様において、本発明は、その上又は内部に不溶性酸化銅が組み込まれ、その結果、バイオフィルム形成を予防又は処理する、基材、粒子、ロッド、スフェア、装置などを創出するための多目的プラットホームを提供する。本明細書に記載のように、本発明は、コーティングを組み込んだバイオフィルム耐性材料であって、コーティングが活性成分を含み、活性成分がバイオフィルム耐性材料の3~10重量濃度の不溶性酸化銅から実質的になる、バイオフィルム耐性材料も企図する。一実施態様において、コーティングされたcoatedという用語は、物理的な付着を意味するか、或いは別の実施態様において、本明細書に記載のように不溶性酸化銅を含むコーティングを、コーティングが所望される材料表面の少なくとも一部と関連付けることを意味する。一実施態様において、このようなコーティングは、露出された材料表面の1未満を包むか、又は別の実施態様において、1~10、又は別の実施態様において、1~25、又は別の実施態様において、1~50、又は別の実施態様において、1~75、又は別の実施態様において、1~100材料の少なくとも1つの表面に対するを包む。一実施態様において、このようなコーティングは、特定の目的に適合させるために、パターンで、又は材料の特定の領域上に適用される。例えば、ある実施態様において、チューブtubingは、チューブの管腔luminallyに露出された表面上における1つの材料のコーティングを含んでよい。本発明の材料に適用されるコーティングは、フィルム、粒子などを含んでよい。心血管疾患又は病態を有する対象に適用するための材料は、投与されるコーティングされた材料、例えば、ステント、バルーンカテーテルなどであってよく、これらは、ステント又はバルーンカテーテル内に組み込まれた活性剤を含んでよく、或いはある実施態様において、ステント又はバルーンカテーテル上に、活性剤を含むコーティングを含んでよい。一実施態様において、材料のコーティングは、材料の少なくとも1つの表面上であるか、或いは別の実施態様において、材料の2つ以上の表面上であるか、或いは別の実施態様において、材料の露出表面上のすべてであるか、或いは別の実施態様において、材料の任意の表面上である。一実施態様において、コーティングされた材料という用語は、材料の表面コーティングだけに適用されるものではなく、本明細書に記載のコーティングで、全体的に、又はある実施態様では部分的に、材料を埋込むことembedding及び/又は浸透させることimpregnatingを包含するものと理解されるべきであり、或いはある実施態様において、材料の埋込み及び/又は浸透は、特定の目的又は適用に適合させるために、所望のパターン及び/又はデザインに従ってよい。ある実施態様において、複数のコーティングが、材料中に浸透又は埋込まれてよく、そのそれぞれは、特定のパターン又はデザインに従って適用されてよく、それは同一であってよく、或いは別の実施態様において、第一のコーティングのパターンとは異なってよく、例えば、不溶性酸化銅の重量パーセントの観点から変化させてよく、或いはある実施態様においては、酸化銅成分とは関わりなく、コーティングの組成の観点から変化させてもよい。ある実施態様において、材料の埋込み及び/又は浸透は、特定の目的又は適用に適合させるために、特定のパターン及び/又はデザインで材料の特定の表面に施されてよい。ある実施態様において、材料の埋込み及び/又は浸透は、特定のパターン及び/又はデザインで材料の2つ以上の表面に施されるか、或いはこのようなパターン及び/又はデザインは、材料がその中に埋込まれている及び/又は浸透されている表面に応じて変更してもよい。ある実施態様において、本発明は、特に、ポリウレタンであり得る任意のスポンジ様材料、又はこのような形態に作製される他の材料に関する。ある実施態様において、本発明の材料は、異なるポリマーを使用でき、その場合、当業者に理解されるとおり、ポリマー担体中に包含させるために酸化銅の形成及び調製において変化が必要とされる。ポリエステルPET及びポリアラミドPAなどのポリマーは、このようなポリマーを含む構造内に効果的に組み込むために、酸化銅の分離を必要とする。当業者ならば、不溶性酸化銅をその中に適切に組み込ませるために、ポリマーが酸化銅と反応しないことも理解するだろう。例えば、PET、PA、PP、PEなどの材料について、該材料は、押出工程の間、酸化銅を分離し、その後分散剤を添加することにより、調製されてよい。PU、ラテックスなどの材料は、酸化銅粉末をカプセル化することにより、不溶性酸化銅をその中に組み込んでよく、シリコーンなどの材料は、シリコーンと粉末酸化銅とを混合することにより、不溶性酸化銅を組み込んでもよい。当然のことながら、ポリマーは、当分野で公知の任意の手段により調製されてよい。例えば、ある実施態様において、少なくとも1つの銅の酸化物を含むポリマー濃縮物、エチレンから調製されるポリエチレンワックス、所望の場合には、キレート剤触媒を用いた1つ以上のオレフィン、所望の場合には、熱可塑性ポリマー、所望の場合には、他の添加剤を調製し、マスターバッチ濃縮の形態で担体ポリマーに添加する。ある実施態様において、粉末の部分的な調製のみが必要であり、例えば、粉末をワックス中に分散させることのみが必要であるか、ある場合には、粉末を担体に直接添加できる。ある実施態様において、マスターバッチ調製物は、スラリー状態の使用ポリマー中、20~40重量濃度の酸化銅を含めて調製される。マスターバッチは、所望の組成を達成するために、3~10酸化銅に希釈されてよい。ある実施態様において、典型的な調製物は、酸化銅に加えて、分散剤、例えば、ワックス、及び所望の場合には熱可塑性ポリマー、通常はポリオレフィンを含む。熱可塑性ポリマーは、スラリー中にワックスを分散させるのに役立つ。ワックスは、酸化銅及びその他の添加剤を調製物中に均一且つ微細に分散させ、この分散物を安定させるのに役立つ。ある実施態様において、このようなマスターバッチ濃縮物の想定される調製物は、20~40重量の酸化銅、10重量のワックス、2のキレート剤、及びバランス量重量の熱可塑性ポリマーを含む。個々の成分の比率は、ある限定の範囲内で変動し得る。ある実施態様において、熱可塑性ポリマーは、担体ポリマーとして利用される;このポリマーは、例えば、ポリエステル、ポリアミド、ポリエチレン、ポリプロピレン、ポリスチレン、ポリオキシメチレン、ポリスチレンコポリマー、例えば、スチレン-ブタジエンコポリマー、アクリロニトリル-ブタジエン-スチレンターポリマーである。ある実施態様において、有機担体を乱す、酸化銅中の不純物が存在する場合には、0~10重量の抗酸化剤が添加される。種々の成分の比率は、広い限定の範囲内で変動し得る。比率は、それらが最大計100重量まで添加されるように適合される。ある実施態様において、支持材料の化学的前処理も可能である。適切なポリマーとしては、ある実施態様において、ポリエチレン、ポリプロピレン、ポリエステル、ポリスチレン、ポリオキシメチレン、ポリエチレンテレフタレート、ポリブチレンテレフタレート、ポリメチルメタクリレート、ポリエーテルスルホン、ポリスルホン、ポリエーテルケトン、ポリスチレンコポリマー、アクリロニトリル-ブタジエン-スチレンターポリマー、ポリアミドナイロン6、ナイロン6.6など、塩化ポリビニル、及びエチレンのコポリマーが挙げられるが、もちろん、これらに限定されるものではなく、これらは最も一般的なものである。PGA、他の溶けるポリマーなどのポリマーも、上記方法を用いて調製され得る。本明細書に記載のように、材料中への不溶性酸化銅の組込みは、当業者に理解されるように、キレート剤を使用してよい。本発明で使用され得るキレート剤としては、以下のような化合物が挙げられる:ジエチレントリアミン五酢酸dtpa、エチレンジニトリロ四酢酸edta、ニトリロ三酢酸nta、エチレンジアミンeda、ジエチルトリアミンdiethyltriamenedeta、トリエチレンテトラアミンteta、テトラエチレンペンタミン-UHPtepa-UHP、ペンタエチレンヘキサミンpeha、ピペラジン、及びそれらの混合物。本発明は、表面上のバイオフィルムを予防、除去又は減少させる方法であって、1つ以上の酸化銅カチオン種を含む有効量の組成物と表面とを接触させることを含む、方法に関する。本発明の方法は、表面上のバイオフィルム形成を予防、除去、減少又は崩壊させるために使用されてよい。当業者ならば、バイオフィルムを攻撃するための活性成分としての酸化銅の使用は、様々な硬表面への適用性を有することを認識するだろう。酸化銅は、ポリマー中に含まれ得、又は形成後にポリマーに付着され得、硬表面上のコーティングとして置かれ得、又はポリマー中に包まれて、次いで硬表面に付着され得、又は表面材料が、ゴム人工及び天然、ウレタン化合物、ポリマー、セラミック、張り合わせ石又はマーブル、テーブル面の形成に使用される製品、及びより軟質の材料フローリングに用いられるものなどなどで構成される、材料に直接適用され得る。他の実施態様において、本発明は、材料表面上の微生物バイオフィルム若しくは微生物バイオフィルム形成又はその組合せを阻害、軽減又は無効化する方法であって、バイオフィルム耐性材料の3~10重量濃度の不溶性酸化銅から実質的になる活性剤を含む少なくとも1つの表面を有する材料を製造することを含む、方法を提供する。他の実施態様において、本発明は、材料表面上の微生物バイオフィルム若しくは微生物バイオフィルム形成又はその組合せを阻害、軽減又は無効化する方法であって、不溶性酸化銅が材料の3~10重量濃度であるように、不溶性酸化銅から実質的になる活性剤を材料表面の一部に付着させることを含む、方法を提供する。実施例1銅の殺菌効果材料及び方法:最初の暴露:親水性添加剤を有するポリプロピレンプレート及び有さないポリプロピレンプレートをコントロールとした。親水性添加剤を使用する場合には、市販の界面活性剤/潤滑剤Lurolを0.5~2濃度で使用した。親水性添加剤を有する5重量/重量酸化銅含有ポリプロピレンプレート及び親水性添加剤を有さない5重量/重量酸化銅含有ポリプロピレンプレートを調製し、およそ105CFUの大腸菌EscherichiacoliATCC8739を含む100μLの生理食塩水をプレート上面に置いた。複数回の反復暴露:およそ105CFUの細菌を含む100μLの生理食塩水をポリプロピレンプレート上記と同じプレート上面に置き、湿室中、37°Cでインキュベートした。1時間後に、100μLの生理食塩水アリコートを除去し、およそ105CFUの細菌を含む100μLの新鮮な生理食塩水アリコートをポリプロピレンプレート上面の、先に生理食塩水アリコートを置いたスポットと全く同じスポットに添加した。実験開始から3、18及び42時間後に、これをもう3回繰り返した。ポリプロピレンプレートの最終的な添加spiking後、プレートを湿室中、37°Cで維持し、その後、最後のアリコートを除去し、各アリコート中のCFUの数を測定した。結果:細菌増殖に対する銅の殺菌効果を試験するために、5重量/重量酸化銅含有ポリプロピレンプレートにE.coliを暴露した。図1は、細菌増殖に対する銅の効果を示す。図2は、基材が長期間に亘って、連続的な細菌暴露に有効であることを証明する、反復暴露された基材についての細菌増殖に対する銅cooperの効果を示す。いずれの場合においても、酸化銅含有プレートではCFUが減少した。実施例2バイオフィルム形成に対する銅の効果バイオフィルムの存在下、又は不在下における、不溶性銅含有調製物の効果を測定するために、以下のアッセイを実施した。0.4cm×0.4cmサイズのポリプロピレンプレート5Cuw/w含有及び非含有を2連、使い捨ての24ウェルプレートの底に置いた。1mLの大腸菌EscherichiacoliATCC8739~105コロニー形成単位をウェルに添加し、37°Cで一晩およそ10時間インキュベートした。インキュベート後、5グルタルアルデヒドリン酸バッファー中、0.1M、PH=7.2で2時間プレートを固定し、リン酸バッファーで4回すすぎそれぞれ10分間洗浄、増加エタノール濃度を含む溶液で脱水した。CriticalPointDryerBIO-RADC.P.D750によりサンプルを乾燥し、金でスパッタコーティングされた金属スタブstub上にのせ、走査型電子顕微鏡JeolJMS840により評価した。バイオフィルムの有無を視覚的に確認し、以下のスキャニングマルチプルフィールドscanningmultiplefieldを記録した。評価サンプルには、0Cuw/wプレートコントロール1、又は親水性添加剤を含む0Cuw/wプレートコントロール2実施例1に記載のとおり、5Cuw/wプレートCu1又は4.親水性添加剤を有する5Cuw/wプレートCu2が含まれた。表1に、SEM研究の結果を示す:表1:不溶性銅での処理後のバイオフィルム形成:はバイオフィルム形成を示し、-はバイオフィルムが存在しないことを示す。表1の結果は、不溶性の銅含有プレート上で増殖されたE.coliは、バイオフィルムを形成できず、それ故、不溶性銅基材は、バイオフィルム形成を予防したことを示す。本発明の特定の特徴を本明細書で例示し記載するが、多くの修正、置換、変更及び等価物が当業者によりなされるだろう。従って、当然ながら、添付の特許請求の範囲は、本発明の真の精神から逸脱しない限り、このような全ての修正及び変更を包含することが意図される。"